(57)【特許請求の範囲】
【請求項１】
ジケトピロロピロール顔料と顔料誘導体と樹脂型分散剤とを、水溶性無機塩および水溶性有機溶剤の存在下に摩砕混練して微細化するカラーフィルター用赤色顔料組成物の製造方法であって、
前記顔料誘導体が、ジケトピロロピロール顔料骨格、ベンゾイソインドール顔料骨格およびチアジンインジゴ顔料骨格からなる群から選ばれる少なくとも１種の顔料骨格を有する顔料誘導体Ａと、
アントラキノン顔料骨格およびキノフタロン顔料骨格からなる群から選ばれる少なくとも１種の顔料骨格を有する顔料誘導体Ｂと、を含むことを特徴とするカラーフィルター用赤色顔料組成物の製造方法。
【請求項２】
顔料誘導体Ａが、ジケトピロロピロール顔料骨格を有する請求項１に記載のカラーフィルター用赤色顔料組成物の製造方法。
【請求項３】
顔料誘導体Ｂが、キノフタロン顔料骨格を有する請求項１または２に記載のカラーフィルター用赤色顔料組成物の製造方法。
【請求項４】
ジケトピロロピロール顔料が、Ｃ．Ｉ．ピグメントレッド２５４である請求項１〜３のいずれか一項に記載のカラーフィルター用赤色顔料組成物の製造方法。
【請求項５】
ジケトピロロピロール顔料と顔料誘導体と樹脂型分散剤とを、水溶性無機塩および水溶性有機溶剤の存在下に摩砕混練して微細化して得られたカラーフィルター用赤色顔料組成物に、光重合性単量体と光重合開始剤とを添加するカラーフィルター用赤色感光性着色組成物の製造方法であって、
前記顔料誘導体が、ジケトピロロピロール顔料骨格、ベンゾイソインドール顔料骨格およびチアジンインジゴ顔料骨格からなる群から選ばれる少なくとも１種の顔料骨格を有する顔料誘導体Ａと、
アントラキノン顔料骨格およびキノフタロン顔料骨格からなる群から選ばれる少なくとも１種の顔料骨格を有する顔料誘導体Ｂと、を含むことを特徴とするカラーフィルター用赤色感光性着色組成物の製造方法。
【請求項６】
ジケトピロロピロール顔料と顔料誘導体と樹脂型分散剤とを、水溶性無機塩および水溶性有機溶剤の存在下に摩砕混練して微細化して得られたカラーフィルター用赤色顔料組成物に、光重合性単量体と光重合開始剤とを添加してカラーフィルター用赤色感光性着色組成物を得た後、前記カラーフィルター用赤色感光性着色組成物を用いて形成されるカラーフィルターの製造方法であって、
前記顔料誘導体が、ジケトピロロピロール顔料骨格、ベンゾイソインドール顔料骨格およびチアジンインジゴ顔料骨格からなる群から選ばれる少なくとも１種の顔料骨格を有する顔料誘導体Ａと、
アントラキノン顔料骨格およびキノフタロン顔料骨格からなる群から選ばれる少なくとも１種の顔料骨格を有する顔料誘導体Ｂと、を含むことを特徴とするカラーフィルターの製造方法。
【発明の詳細な説明】
【技術分野】
【０００１】
本発明は、液晶表示装置や固体撮像素子に用いられるカラーフィルター用赤色顔料組成物、それを用いたカラーフィルター用赤色感光性着色組成物、カラーフィルター、およびこのカラーフィルターを備えたカラー液晶表示装置に関する。
【背景技術】
【０００２】
カラーフィルターに要求される品質項目としては、コントラスト比と明度に加えて、近年、光の位相差（リターデーション）制御の要望が高まっている。位相差制御が適切に行われていないと、黒表示時に表示面に対して正面（垂直方向）からの視認性は良いが、４５度など斜めから観察した視認性（以下、斜め視認性と略称する）において、ある特定の色だけが光漏れしてしまい、その結果黒表示時に 赤味や青味など、あるいは緑味などの色付きを生じさせてしまい、表示特性が悪化してしまう。
【０００３】
通常、液晶表示装置において、位相差制御を達成するために、ポリカーボネートフィルム等を延伸したものか、もしくは複屈折異方性を有する液晶材料をトリアセチルセルロースフィルム等に塗布した位相差制御フィルムを用いた光学補償層を設置している。しかしながら、これらの位相差制御フィルムは、そのリターデーション量は面内で均一に保たれているため、実際に表示される画素ごとには最適なリターデーション量に設定されておらず、必ずしも最適な位相差補償が行われているわけではない。
【０００４】
これは、現実的にはカラーフィルターを構成する赤色・緑色および青色の着色画素層の厚み方向位相差値（以下、Ｒｔｈ（Ｒ）、Ｒｔｈ（Ｇ）、Ｒｔｈ（Ｂ）と称する）がそれぞれ異なっており、光の波長に対して一方向（連続的）な波長分散性を示す光学補償層では、各色不揃いの厚み方向位相差値を、近時求められる高度な表示品質のレベルで補償することができなくなるためである。
【０００５】
そこで、カラーフィルターの着色画素層においても、位相差フィルム等の各波長における位相差補償程度を加味した上で、各着色画素層ごとに適切に位相差制御を行うのが、視認性改善にとって最も好ましい。一般的には、位相差フィルムの光学補償の波長分散性の関係から、カラーフィルターの各着色画素層の位相差はＲｔｈ（Ｒ）＞Ｒｔｈ（Ｇ）＞Ｒｔｈ（Ｂ）となるように設計するのが望ましいとされる。緑色および青色の着色画素層は、位相差が０付近のものが多いため、上記の関係性を満たすためには、赤色着色画素層Ｒｔｈ（Ｒ）は正の値とすることが斜め視認性改善にとって最も好ましく、またＲｔｈ（Ｒ）の値を自在にプラス化制御できる手法が望まれている。
【０００６】
現在、赤色着色組成物に用いる顔料として、高明度・高コントラスト比の高品質を満たすため、分光特性に優れた、すなわち明度に有利なＣ．Ｉ．ピグメントレッド２５４と、微細化が可能な、すなわちコントラスト比に有利なＣ．Ｉ．ピグメントレッド１７７を主顔料として使用し、色相調整として黄色顔料を併用する手法が主流となっている。しかし、位相差の観点から見ると、Ｃ．Ｉ．ピグメントレッド２５４・１７７共に位相差が負の値となる傾向であるため、これらを使用して位相差をプラス化した赤色着色画素層の形成は困難であった。それゆえに、位相差補償の設計上、赤色着色画素層の位相差をプラス化にした方が位相差補償にとって好ましい場合において、斜め視認性の問題を完全に解決することは困難であった。
【０００７】
着色画素層において位相差制御を行う方法として、リターデーション調整剤を含有する組成物を用いて着色層を形成する方法が特許文献１に開示されている。また、着色層を形成する組成物が含有する分散剤のガラス転移温度（Ｔｇ）を調整する方法が特許文献２に開示されている。他には、着色層を形成する組成物にリターデーション低減粒子を含有させる方法や、カラーフィルターとした際に要求される色濃度となる量の顔料とバインダー樹脂との比率を調整する方法、３種類の顔料を使用し適切な配合比に調整する方法が、特許文献３〜５に開示されている。
【先行技術文献】
【特許文献】
【０００８】
【特許文献１】特開２００８‐１８５９８４号公報
【特許文献２】特開２０１１−００２５６１号公報
【特許文献３】特開２０００−１８７１１４号公報
【特許文献４】特開２０１０−２７１５２７号公報
【特許文献５】特開２０１２−０８３４６０号公報
【発明の概要】
【発明が解決しようとする課題】
【０００９】
上記に挙げた方法は、いずれも着色組成物の構成要素、構成比率の変更を伴うものであり、そのため、明度・コントラスト比といったカラーフィルターの重要品質項目や、着色組成物の安定性、塗加工・現像の作業性などを損なわず、位相差のみを制御して着色層を形成することは困難であった。
【００１０】
以上のような問題に鑑み、本発明の目的は、Ｃ．Ｉ．ピグメントレッド２５４をはじめとする分光特性に優れたジケトピロロピロール顔料を主顔料とし、高明度、高コントラスト比、位相差プラス化を充足する顔料組成物の製造方法を提供することである。本発明により得られた位相差制御された赤色着色画素により、斜め視認性・明度・コントラスト比に優れたカラーフィルターを作製することが可能となる。
【課題を解決するための手段】
【００１１】
本発明者らが上記課題を解決すべく鋭意検討を重ねたところ、ジケトピロロピロール構造を有する顔料を、少なくとも２種類の顔料誘導体と、樹脂型分散剤と、水溶性無機塩および水溶性有機溶剤との摩砕混練により微細化することで、高明度、高コントラスト比、位相差プラス化を充足することができることを見いだし、本発明に至った。
【００１２】
即ち本発明は、ジケトピロロピロール顔料と顔料誘導体と樹脂型分散剤とを、水溶性無機塩および水溶性有機溶剤の存在下に摩砕混練して微細化するカラーフィルター用赤色顔料組成物の製造方法であって、前記顔料誘導体が、ジケトピロロピロール顔料骨格、ベンゾイソインドール顔料骨格およびチアジンインジゴ顔料骨格からなる群から選ばれる少なくとも１種の顔料骨格を有する顔料誘導体Ａと、アントラキノン顔料骨格およびキノフタロン顔料骨格からなる群から選ばれる少なくとも１種の顔料骨格を有する顔料誘導体Ｂと、を含むことを特徴とするカラーフィルター用赤色顔料組成物の製造方法に関する。
【００１３】
また本発明は、顔料誘導体Ａが、ジケトピロロピロール顔料骨格を有する上記カラーフィルター用赤色顔料組成物の製造方法に関する。
【００１４】
また本発明は、顔料誘導体Ｂが、キノフタロン顔料骨格を有する上記カラーフィルター用赤色顔料組成物の製造方法に関する。
【００１５】
また本発明は、ジケトピロロピロール顔料が、Ｃ．Ｉ．ピグメントレッド２５４である上記カラーフィルター用赤色顔料組成物の製造方法に関する。
【００１６】
また本発明は、ジケトピロロピロール顔料と顔料誘導体と樹脂型分散剤とを、水溶性無機塩および水溶性有機溶剤の存在下に摩砕混練して微細化して得られたカラーフィルター用赤色顔料組成物に、光重合性単量体と光重合開始剤とを添加するカラーフィルター用赤色感光性着色組成物の製造方法であって、前記顔料誘導体が、ジケトピロロピロール顔料骨格、ベンゾイソインドール顔料骨格およびチアジンインジゴ顔料骨格からなる群から選ばれる少なくとも１種の顔料骨格を有する顔料誘導体Ａと、アントラキノン顔料骨格およびキノフタロン顔料骨格からなる群から選ばれる少なくとも１種の顔料骨格を有する顔料誘導体Ｂと、を含むことを特徴とするカラーフィルター用赤色感光性着色組成物の製造方法に関する。
【００１７】
また本発明は、ジケトピロロピロール顔料と顔料誘導体と樹脂型分散剤とを、水溶性無機塩および水溶性有機溶剤の存在下に摩砕混練して微細化して得られたカラーフィルター用赤色顔料組成物に、光重合性単量体と光重合開始剤とを添加してカラーフィルター用赤色感光性着色組成物を得た後、前記カラーフィルター用赤色感光性着色組成物を用いて形成されるカラーフィルターの製造方法であって、前記顔料誘導体が、ジケトピロロピロール顔料骨格、ベンゾイソインドール顔料骨格およびチアジンインジゴ顔料骨格からなる群から選ばれる少なくとも１種の顔料骨格を有する顔料誘導体Ａと、
アントラキノン顔料骨格およびキノフタロン顔料骨格からなる群から選ばれる少なくとも１種の顔料骨格を有する顔料誘導体Ｂと、を含むことを特徴とするカラーフィルターの製造方法に関する。
【発明の効果】
【００１８】
本発明の製造方法を用いたカラーフィルター用赤色顔料組成物により、これを用いて作製したカラーフィルターにおいて明度・コントラスト比・斜め視認性に優れたカラーフィルターを作製することが可能となる。これにより、高明度・高コントラスト比かつ斜め視認性に優れた表示特性の良好な液晶表示装置を得ることができる。
【発明を実施するための形態】
【００１９】
以下、本発明のカラーフィルター用赤色顔料組成物の製造方法について詳細に説明する。「（メタ）アクリレート」、「（メタ）アクリル酸」、又は「（メタ）アクリルアミド」と表記した場合には、特に説明がない限り、それぞれ、「アクリレート及び／又はメタクリレート」、「アクリル酸及び／又はメタクリル酸」、又は「アクリルアミド及び／又はメタクリルアミド」を表すものとする。また、以下に挙げる「Ｃ．Ｉ．」は、カラーインデックス（Ｃ．Ｉ．）を意味する。
【００２０】
＜ジケトピロロピロール顔料＞
本発明にはジケトピロロピロール顔料を用いる。ジケトピロロピロール顔料は、分光特性に優れた堅牢な顔料であり、カラーフィルターの赤色着色画素層に好適に用いられている。ジケトピロロピロール構造と、後述する顔料誘導体との相互作用によって本発明の効果が得られると推測しており、ジケトピロロピロール顔料の中から、求めるカラーフィルターの色相に合わせて各種の構造のものを選択できる。
【００２１】
ジケトピロロピロール顔料としては、Ｃ．Ｉ．ピグメントレッド２５４、２５５、２６４、２７２、Ｃ．Ｉ．ピグメントオレンジ７１、７３等が挙げられるが、これらに限定されるものではない。中でもＣ．Ｉ．ピグメントレッド２５４（ジクロロジケトピロロピロール）、ジブロモジケトピロロピロールが、分光特性（明度）、コントラスト比、耐久性などの点から好ましく、Ｃ．Ｉ．ピグメントレッド２５４が特に好ましい。２種類以上のジケトピロロピロール顔料を併用することもできる。
【００２２】
また、Ｃ．Ｉ．ピグメントレッド２５４等は過度に微細化すると、カラーフィルターに適用した際に高いコントラスト比を有する反面、加熱工程にいて異物が発生することが知られている。この異物の発生を抑制するために、ジケトピロロピロール顔料の原料として少なくとも２種類以上のベンゾニトリル化合物を用い、あえてジケトピロロピロール顔料混合物として生成させたものを用いる方法が開示されている（例えば特表２００７−５１４７９８、ＷＯ２００９／０８１９３０）。本発明にはこのようなジケトピロロピロール顔料混合物を用いることもできる。
【００２３】
本発明における赤色顔料組成物には、色調整や補色目的で他の赤色顔料や黄色顔料、橙色顔料を併用することができる。併用することができる顔料としては、特に限定されるものではないが、Ｃ．Ｉ．ピグメントレッド１７７、１７８、１７９、２４２、２６９、Ｃ．Ｉ．ピグメントイエロー１３８、１３９、１５０、１８５、Ｃ．Ｉ．ピグメントオレンジ３８、６４等が挙げられる。中でも、Ｃ．Ｉ．ピグメントレッド１７７、２４２、２６９、Ｃ．Ｉ．ピグメントイエロー１３８、１５０を併用することが好ましい。
【００２４】
＜顔料誘導体＞
本発明には少なくとも２種類の顔料誘導体を用いる。顔料誘導体Ａとして、ジケトピロロピロール顔料骨格、ベンゾイソインドール顔料骨格およびチアジンインジゴ顔料骨格からなる群から選ばれる少なくとも１種の顔料骨格を有するものを用い、顔料誘導体Ｂとして、アントラキノン顔料骨格およびキノフタロン顔料骨格からなる群から選ばれる少なくとも１種の顔料骨格を有するものを用いるが、以下にその詳細を説明する。
【００２５】
［顔料誘導体Ａ、Ｂ］
ジケトピロロピロール顔料骨格、ベンゾイソインドール顔料骨格およびチアジンインジゴ顔料骨格からなる群から選ばれる少なくとも１種の顔料骨格を有する顔料誘導体Ａとしては、下記一般式（１）〜（３）で表されるものが好ましい。また、アントラキノン顔料骨格およびキノフタロン顔料骨格からなる群から選ばれる少なくとも１種の顔料骨格を有する顔料誘導体Ｂとしては、下記一般式（４）〜（６）で表されるものが好ましい。
本発明におけるジケトピロロピロール顔料と、顔料誘導体Ａおよび顔料誘導体Ｂと、の相互作用について、詳細が解明されているわけではないが、顔料誘導体Ａと顔料誘導体Ｂは、それぞれの骨格構造とジケトピロロピロール構造との類似性が異なるために、ジケトピロロピロール顔料との相互作用についても違いが出ているものと考えられ、この違いによって位相差をプラス化するようなバランスを実現できているのではないかと推察している。
【００２６】
一般式（１）：ジケトピロロピロール顔料骨格を有する顔料誘導体
【化１】
0006668901.tif 000002
【００２７】
一般式（２）：ベンゾイソインドール顔料骨格を有する顔料誘導体
【化２】
0006668901.tif 000003
【００２８】
一般式（３）：チアジンインジゴ顔料骨格を有する顔料誘導体
【化３】
0006668901.tif 000004
【００２９】
一般式（４）：アントラキノン顔料骨格を有する顔料誘導体
【化４】
0006668901.tif 000005
【００３０】
一般式（５）：アントラキノン顔料骨格を有する顔料誘導体
【化５】
0006668901.tif 000006
【００３１】
一般式（６）：キノフタロン顔料骨格を有する顔料誘導体
【化６】
0006668901.tif 000007
【００３２】
［一般式（１）〜（６）中、
Ｘ１は、直接結合、−ＳＯ２−、−ＮＨ−、−Ｏ−、−ＣＯＮＨ−、−ＳＯ２ＮＨ−、−ＮＨＳＯ２−、−ＣＨ２ＮＨ−、または−ＣＨ２ＮＨＣＯＣＨ２ＮＨ−を表す。
Ｘ２は、直接結合、−Ｒ７−、または−Ｒ７−ＮＨ−を表し、Ｒ７は、置換基を有してもよい炭素数１〜２０のアルキレン基、置換基を有してもよい炭素数１〜２０のアルケニレン基、または置換基を有してもよい炭素数１〜２０のアリーレン基を表す。
Ｙ１は、−ＯＨ、−ＣＯＯＭ、−ＳＯ３Ｍ、−ＳＯ２ＮＨ２、または下記一般式（７）〜（９）のいずれかで表される置換基を表し、Ｍは、１〜３価のカチオンの一当量を表す。
ｎは、１〜２の整数を表す。
【００３３】
一般式（１）中、Ｒ１〜Ｒ４は、それぞれ独立に、水素原子、ハロゲン原子、置換基を有してもよいアルキル基、置換基を有してもよいアルケニル基、置換基を有してもよいアリール基を表す。
一般式（５）中、Ｙ２、Ｙ３は、水素原子または−ＮＨ２を表す。
一般式（６）中、Ｒ５およびＲ６は、それぞれ独立に、水素原子、置換基を有してもよいアルキル基、置換基を有してもよいアルケニル基、置換基を有してもよいアリール基を表し、Ｒ５およびＲ６は、一体となって置換基を有してもよい芳香環を形成してもよい。
【００３４】
一般式（７）：
【化７】
0006668901.tif 000008
（一般式（７）中、
Ｒ８およびＲ９は、それぞれ独立に、水素原子、置換基を有してもよいアルキル基、置換基を有してもよいアルケニル基、または置換基を有してもよいアリール基を表し、Ｒ８およびＲ９は、一体となって窒素、酸素または硫黄原子を含む、置換基を有してもよい複素環を形成してもよい。）
【００３５】
一般式（８）：
【化８】
0006668901.tif 000009
（一般式（８）中、
Ｒ１０〜Ｒ１３は、それぞれ独立に、水素原子、置換基を有してもよいアルキル基、置換基を有してもよいアルケニル基、または置換基を有してもよいアリール基を表す。
Ｒ１４は、置換基を有してもよいアルキル基、置換基を有してもよいアルケニル基、または置換基を有してもよいアリール基を表す。）
【００３６】
一般式（９）：
【化９】
0006668901.tif 000010
（一般式（９）中、
Ｙ４およびＹ５は、それぞれ独立に、−ＯＨ、−ＮＨ−Ｒ１５−Ｙ６、または一般式（１０）で示される置換基を表す。
Ｒ１５は、置換基を有してもよい炭素数１〜２０のアルキレン基、置換基を有してもよい炭素数１〜２０のアルケニレン基、または置換基を有してもよい炭素数１〜２０のアリーレン基を表す。
Ｙ６は、−ＯＨ、−ＣＯＯＭ、または−ＳＯ３Ｍのいずれかで示される置換基を表し、Ｍは、１〜３価のカチオンの一当量を表す。）
【００３７】
一般式（１０）：
【化１０】
0006668901.tif 000011
（一般式（１０）中、
Ｒ１６およびＲ１７は、それぞれ独立に、水素原子、置換基を有してもよいアルキル基、置換基を有してもよいアルケニル基、置換基を有してもよいアリール基を表し、Ｒ１６およびＲ１７は、一体となって窒素、酸素または硫黄原子を含む、置換基を有してもよい複素環を形成してもよい。
ｚは１〜１０の整数を表す。）］
【００３８】
一般式（１）〜（６）および（９）における、Ｍの１〜３価のカチオンとしては、例えば、水素原子、金属カチオン、１級〜４級アンモニウムカチオンが挙げられる。金属としては、リチウム、ナトリウム、カリウム、カルシウム、バリウム、マグネシウム、アルミニウム、ニッケル、又はコバルト等が挙げられる。４級アンモニウムカチオンとしては、下記一般式（１１）で表される構造を有する単一化合物または、混合物が挙げられる。
中でも１級アミン由来の１級アンモニウムカチオンが好ましく、例えば、ジメチルアミノプロピルアンモニウム、ラウリルアンモニウム、又はステアリルアンモニウム等が挙げられるが、これらに限定されない。
【００３９】
一般式（１１）：
【化１１】
0006668901.tif 000012
［一般式（１１）中、
Ｒ１８〜Ｒ２１は、それぞれ独立に、水素原子、置換基を有してもよいアルキル基、置換基を有してもよいアルケニル基、または置換基を有してもよいアリール基を表す。］
【００４０】
Ｒ１〜Ｒ７、Ｒ８〜Ｒ１４、Ｒ１６〜Ｒ２１において、「置換基を有してもよいアルキル基」としては、メチル基、エチル基、ｎ−プロピル基、イソプロピル基、ｔｅｒｔ−ブチル基、ｔｅｒｔ−アミル基、２−エチルヘキシル基、ステアリル基、クロロメチル基、トリクロロメチル基、トリフルオロメチル基、２−メトキシエチル基、２−クロロエチル基、２−ニトロエチル基、シクロペンチル基、シクロヘキシル基、ジメチルシクロヘキシル基等を挙げることができる。
【００４１】
「置換基を有してもよいアルケニル基」としては、ビニル基、１−プロペニル基、アリル基、２−ブテニル基、３−ブテニル基、イソプロペニル基、イソブテニル基、１−ペンテニル基、２−ペンテニル基、３−ペンテニル基、４−ペンテニル基、１−ヘキセニル基、２−ヘキセニル基、３−ヘキセニル基、４−ヘキセニル基、５−ヘキセニル基等を挙げることができる。
【００４２】
「置換基を有してもよいアリール基」としては、フェニル基、ナフチル基、４−メチルフェニル基、３，５−ジメチルフェニル基、ペンタフルオロフェニル基、４−ブロモフェニル基、２−メトキシフェニル基、４−ジエチルアミノフェニル基、３−ニトロフェニル基、４−シアノフェニル基等を挙げることができる。
【００４３】
「置換基を有してもよい複素環」の複素環としては、テトラヒドロピラン等の含酸素複素環類、ピペリジン等の含窒素複素環類、テトラヒドロチオピラン等の含硫黄複素環類、等が挙げられる。これら複素環系として、飽和型または、不飽和型に限定されない。これらの環構造の母体骨格は、置換基を有していてもよく、置換基としては、アルキル基、アリール基、アルコキシ基、オキシアリール基、スルホ基、カルボン酸基、カルボン酸アミド基、スルホンアミド基、アミノ基、シアノ基、ハロゲン原子、複素環基、等が挙げられる。アルキル基、アリール基、アルコキシ基の水素原子は、ハロゲン原子で置換されていてもよい。アルキル基およびアリール基は、前述のＲ１〜Ｒ７、Ｒ８〜Ｒ１４、Ｒ１６〜Ｒ２１におけるアルキル基と同義であり、アルコキシ基は、該アルキル基に酸素原子が結合した基である。ハロゲン原子としては、フッ素、塩素、臭素、ヨウ素が挙げられる。
【００４４】
Ｒ７およびＲ１５において、「置換基を有してもよいアルキレン基」としては、前述の「置換基を有してもよいアルキル基」から水素原子を１つ除いた基が挙げることができる。「置換基を有してもよいアルケニレン基」としては、前述の「置換基を有してもよいアルケニル基」から水素原子を１つ除いた基が挙げることができる。「置換基を有してもよいアリーレン基」としては、例えば、前述の「置換基を有してもよいアリール基」から水素原子を１つ除いた基が挙げることができる。
【００４５】
顔料誘導体Ａとしては、ジケトピロロピロール顔料骨格を有するものが好ましい。骨格類似性からジケトピロロピロール顔料と最も親和性が高いと考えられ、高明度・高コントラスト比への寄与が大きいためである。また、Ｘ１は−ＳＯ２ＮＨ−が好ましく、Ｘ２は−Ｒ７−が好ましい。Ｒ１およびＲ３は、水素原子、塩素原子、臭素原子、メチル基、フェニル基が好ましく、メチル基が特に好ましい。Ｒ２およびＲ４は水素原子が好ましい。Ｒ７は、アルキレン基またはアリーレン基が好ましく、炭素数１〜６のアルキレン基、フェニレン基が特に好ましい。Ｙ１は、−ＳＯ３Ｍ、一般式（７）または一般式（９）で表される基が好ましく、一般式（７）で表される基が特に好ましい。
【００４６】
顔料誘導体Ｂとしては、キノフタロン顔料骨格を有するものが好ましい。カラーフィルター用赤色着色画素層としての色相を損なうことなく、本発明の効果を最も発揮できるためである。また、Ｘ１は、−ＮＨ−、−ＣＯＮＨ−、−ＳＯ２ＮＨ−または−ＮＨＳＯ２−が好ましく、−ＮＨＳＯ２−が特に好ましい。Ｘ２は−Ｒ７−が好ましい。Ｒ７は、アルキレン基またはアリーレン基が好ましく、炭素数１〜６のアルキレン基、フェニレン基が特に好ましい。Ｙ１は、−ＳＯ３Ｍ、一般式（７）または一般式（９）で表される基が好ましく、一般式（７）で表される基が特に好ましい。
【００４７】
上記の顔料誘導体の合成方法としては特に限定されないが、例えば、特開平３−２６７６７号公報、ＷＯ２０１１／０５２６１７、特開２００８−６９３４３号公報、特開２００７−３１４７８５号公報、特開２００９−２４９４１３号公報、特開昭５６−３２５４９号公報、特開昭５８−５２３６０号公報、特開昭６３−１７２７７２号公報等に記載されている方法で合成することができる。
【００４８】
顔料誘導体Ａの配合量は、顔料１００質量部に対し、好ましくは１〜３０質量部、より好ましくは５〜２５質量部である。また、顔料誘導体Ａとして、２種類以上の顔料誘導体を用いることができ、その場合はそれらの総和が上記の配合量であることが好ましい。顔料誘導体Ａの量が少ないと十分に顔料を微細化することができない場合があり、過剰に添加すると目的の色相が得られなかったり、耐熱性、耐光性が悪くなる場合がある。
【００４９】
顔料誘導体Ｂの配合量は、顔料１００質量部に対し、好ましくは１〜２５質量部、より好ましくは５〜２０質量部である。また、顔料誘導体Ｂとして、２種類以上の顔料誘導体を用いることができ、その場合はそれらの総和が上記の配合量であることが好ましい。顔料誘導体Ｂの量が少ないと本発明の効果が十分に得られない場合があり、過剰に添加すると目的の色相が得られなかったり、耐熱性、耐光性が悪くなる場合がある。
【００５０】
＜樹脂型分散剤＞
本発明では、顔料の分散安定化効果を付与するために樹脂型分散剤を用いる。樹脂型分散剤は、着色剤に吸着する性質を有する顔料親和性部位と、着色剤担体と相溶性のある部位とを有し、着色剤に吸着して着色剤担体への分散を安定化する働きをするものである。樹脂型分散剤として具体的には、ポリウレタン、ポリアクリレート等のポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩等の油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドン等の水溶性樹脂や水溶性高分子化合物、ポリエステル系、変性ポリアクリレート系、エチレンオキサイド／プロピレンオキサイド付加化合物、リン酸エステル系等が用いられる。
また、ＷＯ２００８／００７７７６号公報、特開２００８−０２９９０１号公報、特開２０１０−１８５９３４号公報等に記載の芳香族カルボキシル基を有する樹脂型分散剤を用いることもでき、例えば、水酸基を有する重合体の水酸基と、芳香族トリカルボン酸無水物及び／又は芳香族テトラカルボン酸二無水物の酸無水物基との反応生成物である樹脂や、水酸基を有する化合物の水酸基と、芳香族トリカルボン酸無水物及び／又は芳香族テトラカルボン酸二無水物の酸無水物基との反応生成物の存在下に、エチレン性不飽和単量体を重合した重合体である樹脂が挙げられる。
水酸基を有する重合体は、末端に水酸基を有する重合体であることが好ましく、末端に複数の水酸基があることがより好ましい。例えば、片末端に１つの水酸基を有する重合体は、モノアルコール又は１級若しくは２級モノアミンを開始剤として、アルキレンオキサイド、ラクトン、ラクチド、ジカルボン酸無水物及びエポキシドの少なくとも１つの環状化合物を開環重合して得ることができる。また、例えば、より好ましい一例である片末端に２つの水酸基を有する重合体は、分子内に２つの水酸基と１つのチオール基とを有する化合物の存在下にエチレン性不飽和単量体を重合した重合体として得ることができる。
上記方法で得られた水酸基を有する重合体の水酸基は、芳香族トリカルボン酸無水物及び／又は芳香族テトラカルボン酸二無水物の酸無水物基と反応してエステル結合を形成し、無水環は開環し、カルボン酸を生じる。
これら樹脂型分散剤は、単独または２種以上を混合して用いることができるが、必ずしもこれらに限定されるものではない。
【００５１】
市販の樹脂型分散剤としては、以下が挙げられる。
ビックケミー・ジャパン社製のＤｉｓｐｅｒｂｙｋ−１０１、１０３、１０７、１０８、１１０、１１１、１１６、１３０、１４０、１５４、１６１、１６２、１６３、１６４、１６５、１６６、１７０、１７１、１７４、１８０、１８１、１８２、１８３、１８４、１８５、１９０、２０００、２００１、２０２０、２０２５、２０５０、２０７０、２０９５、２０９６、２１５０、２１５５、またはＡｎｔｉ−Ｔｅｒｒａ−Ｕ、２０３、２０４、またはＢＹＫ−Ｐ１０４、Ｐ１０４Ｓ、２２０Ｓ、９０７６.９０７７またはＬａｃｔｉｍｏｎ、Ｌａｃｔｉｍｏｎ−ＷＳまたはＢｙｋｕｍｅｎ等。
日本ルーブリゾール社製のＳＯＬＳＰＥＲＳＥ−３０００、９０００、１３０００、１３２４０、１３６５０、１３９４０、１６０００、１７０００、１８０００、２００００、２１０００、２４０００、２６０００、２７０００、２８０００、３１８４５、３２０００、３２５００、３２５５０、３３５００、３２６００、３４７５０、３５１００、３６６００、３８５００、４１０００、４１０９０、５３０９５、５５０００、７６５００等、
ＢＡＳＦ社製のＥＦＫＡ−４６、４７、４８、４５２、４００８、４００９、４０１０、４０１５、４０２０、４０４７、４０５０、４０５５、４０６０、４０８０、４４００、４４０１、４４０２、４４０３、４４０６、４４０８、４３００、４３１０、４３２０、４３３０、４３４０、４５０、４５１、４５３、４５４０、４５５０、４５６０、４８００、５０１０、５０５５、５０６５、５０６６、５０７０、７５００、７５５４、１１０１、１２０、１５０、１５０１、１５０２、１５０３、等。
味の素ファインテクノ社製のアジスパーＰＡ１１１、ＰＢ７１１、ＰＢ８２１、ＰＢ８２２、ＰＢ８２４、ＰＢ８８０、ＰＢ８８１、ＰＮ４１１等、
ＢＡＳＦ社製のＪｏｎｃｒｙｌ５８６、６１１、６９０等。
【００５２】
また、樹脂型分散剤はジケトピロロピロール顔料や顔料誘導体とともに、水溶性無機塩および水溶性有機溶剤の存在下に摩砕混練され、その後、水と混合することが想定されている。そのため、水溶性有機溶剤に可溶であることが好ましく、水に不溶であることが好ましい。
【００５３】
樹脂型分散剤の重量平均分子量は５０，０００以下のものが好ましく、２，０００〜３０，０００程度のものがより好ましい。樹脂型分散剤の重量平均分子量が５０，０００より大きいと、樹脂間の相互作用が強くなり、着色組成物の粘度が高くなるため、取り扱いが困難となりやすい。また、重量平均分子量が１，０００未満だと現像性やガラス等の基板への密着性に問題が起きる場合がある。
【００５４】
ここで重量平均分子量（Ｍｗ）は、東ソー株式会社製ゲルパーミエイションクロマトグラフィー「ＨＬＣ−８１２０ＧＰＣ」において、分離カラムを４本直列に繋ぎ、充填剤には順に東ソー株式会社製「ＴＳＫ−ＧＥＬ ＳＵＰＥＲ Ｈ５０００」、「Ｈ４０００」、「Ｈ３０００」、および「Ｈ２０００」を用い、移動相にテトラヒドロフランを用いて測定したポリスチレン換算分子量である。
【００５５】
また、樹脂型分散剤は、顔料分散性、現像性、及び耐熱性の観点から、顔料吸着基及び現像時のアルカリ可溶基として働くカルボキシル基、顔料担体及び溶剤に対する親和性基として働く脂肪族基及び芳香族基のバランスが、顔料分散性、現像性、さらには耐久性にとって重要であるので、酸価が２０〜３００ｍｇＫＯＨ／ｇの範囲内が好ましい。さらに好ましくは、酸価が３０〜２００ｍｇＫＯＨ／ｇの範囲内である。酸価が、２０ｍｇＫＯＨ／ｇ未満では、現像液に対する溶解性が悪く、微細パターンを形成するのが困難な場合があり、３００ｍｇＫＯＨ／ｇを超えると、微細パターンが残らなくなることがある。
【００５６】
樹脂型分散剤は、顔料表面に吸着した顔料誘導体の有する官能基との酸塩基相互作用によって顔料に吸着し、分散安定化効果を発揮すると考えられている。そのため、塩基性官能基を有する顔料誘導体とは酸性官能基を有する樹脂型分散剤を併用することが、酸性官能基を有する顔料誘導体とは塩基性官能基を有する樹脂型分散剤を併用することが、好ましい組み合わせとなる。
【００５７】
樹脂型分散剤の配合量は、顔料１００重量部に対し、好ましくは３〜４００重量部、より好ましくは３〜２００重量部である。また、樹脂型分散剤として、２種類以上を用いることができ、その場合はそれらの総和が上記の配合量であることが好ましい。樹脂型分散剤の量が少ないと、現像性、成膜性及び諸耐性が不十分となる場合があり、４００重量部より多いと着色剤濃度が低く、色特性を発現できない場合がある。
【００５８】
＜水溶性無機塩＞
本発明には磨砕材として水溶性無機塩を用いる。水溶性無機塩としては、塩化ナトリウム、塩化カリウム、塩化カルシウム、塩化バリウム又は硫酸ナトリウム等が挙げられる。水溶性無機塩に含まれる水分は１％以下であることが好ましい。粉砕メディアである磨砕材は、粉砕粒度が５〜５０μｍ で、粒子径の分布がシャープで、かつ球形であることが好ましい。
【００５９】
水溶性無機塩は、顔料１００重量部に対し１００〜２０００重量部を用いることが好ましい。水溶性無機塩の量が１００重量部より少ないと、ドウ（混練物、塊）ができにくく、十分な微細化効果を得られない。また、水溶性無機塩の量が多いと、後述する水溶性有機溶剤の量も多くしなければならず、精製のスケールが大きくなり不経済である。
【００６０】
＜水溶性有機溶剤＞
本発明には顔料及び水溶性無機塩を湿潤するために水溶性有機溶剤を用いる。水溶性有機溶剤としては、水に溶解（混和）し、かつ用いる水溶性無機塩を実質的に溶解しないものであれば特に限定されるものではない。ただし、水溶性無機塩との混練によって顔料を微細化する、いわゆるソルトミリング処理の際に温度が上昇し、溶剤が蒸発し易い状態になるため、安全性の点から、沸点１２０℃以上の高沸点溶剤が好ましい。また、樹脂型分散剤が水溶性有機溶剤に溶解した状態でソルトミリングを行うことで、顔料に均一に樹脂型分散剤を処理することが可能となり、本発明の効果がより高く発揮できる。したがって、樹脂型分散剤が可溶か否かを考慮して選定することが好ましい。
【００６１】
上記から好ましい例としては、ジエチレングリコール、液状のポリエチレングリコール、１−メトキシ−２−プロパノール、又は液状のポリプロピレングリコール、２−エチル−１，３−ヘキサンジオール、２，４−ジエチル−１，５−ペンタンジオール、モノアセチン、ジアセチン、トリアセチン、トリプロピオニン、トリブチリン、２−メチルペンタン−２，４−ジオール、２−ブチル−２−エチル−１，３−プロパンジオール、１，５−ペンタンジオール、１，６−ヘキサンジオール等が挙げられるが、これらに限定されるものではない。
【００６２】
水溶性有機溶剤は、顔料の全重量１００重量部に対し、５〜１０００重量部用いることが好ましく、５０〜５００重量部用いることがより好ましい。水溶性有機溶剤の量が５重量部より少ないと、顔料及び水溶性無機塩の湿潤が十分に行えない場合があり、１０００重量部より多いと、精製のスケールが大きくなり不経済である。
【００６３】
＜カラーフィルター用赤色顔料組成物の製造方法＞
次に、本発明の顔料組成物の製造方法について説明する。ジケトピロロピロール顔料と顔料誘導体と樹脂型分散剤とを、水溶性無機塩および水溶性有機溶剤の存在下に摩砕混練して微細化するための装置としては、ニーダー、２本ロールミル、３本ロールミル、ボールミル、アトライター、サンドミル等の混練機が挙げられる。
【００６４】
摩砕混練では、無機塩の硬度の高さを利用して顔料が破砕され、それにより活性面が生じて、結
晶成長が起こると考えられており、混練条件により得られる顔料の一次粒子径が異なる。加熱により結晶成長を促進するには、加熱温度が４０〜１５０℃であることが好ましい。加熱温度が４０℃未満の場合は、結晶成長が十分に起こらず、顔料粒子の形状が無定形に近くなるため好ましくない。一方、加熱温度が１５０℃を越える場合は、結晶成長が進み過ぎ、顔料の一次粒子径が大きくなり、カラーフィルターの明度、コントラスト比を低下させてしまうため好ましくない。また、摩砕混練の時間は、得られる顔料組成物の品質と、製造費用のバランスの点から２〜２４時間であることが好ましい。
【００６５】
さらに、ジケトピロロピロール顔料の破砕、結晶成長とその抑制、分散安定化をより精密に制御するために、顔料誘導体Ａ、顔料誘導体Ｂ、樹脂型分散剤、水溶性無機塩、水溶性有機溶剤、それぞれの添加量のうち一部または全量を、摩砕混練の開始時点では添加せず、途中で添加することができる。特に好ましい方法としては、ジケトピロロピロール顔料と顔料誘導体Ａとを水溶性無機塩および水溶性有機溶剤の存在下に摩砕混練して微細化した後、顔料誘導体Ｂと樹脂型分散剤とを加えて更に摩砕混練を続ける方法である。これにより、明度・コントラスト比・斜め視認性を高品位でバランス良く充足した赤色着色画素層を形成することができる。
【００６６】
摩砕混練の後、得られたドウを水と混合することにより水溶性無機塩と水溶性有機溶剤を溶解し、水とともに除去する。用いる水の量は、水溶性無機塩と水溶性有機溶剤が溶解して懸濁液を得るのに充分な量であればよく、特に限定されない。必要に応じて加温してもよい。用いた樹脂型分散剤の水への溶解および流出を防ぐ目的で酸やアルカリでｐＨの調整を行ってもよい。顔料組成物から水溶性無機塩と水溶性有機溶剤を水とともに除去する方法は、特に限定されないが、濾別により濾液を除去するのが簡便である。得られた濾物に水溶性無機塩と水溶性有機溶剤が残存している場合は、再度水に溶解して濾別してもよい。水溶性無機塩と水溶性有機溶剤は、カラーフィルター用赤色顔料組成物としての品質に影響を与えない範囲で残存してもよい。
【００６７】
得られた濾物からさらに水を除去して、カラーフィルター用赤色顔料組成物が得られる。水を除去する方法は特に限定されないが、加熱もしくは減圧による乾燥、遠心分離、フラッシング法などが挙げられる。この際、後述するカラーフィルター用赤色感光性着色組成物に用いる各種の材料を添加することができる。例えば、分散溶剤、バインダー樹脂、顔料誘導体、樹脂型分散剤等が挙げられる。これらは、顔料の分散性を妨げないものであれば特に限定はされないが、顔料組成物の保管期間中に化学的・物理的変化が起こらず、安定なものであることが好ましい。
【００６８】
＜カラーフィルター用赤色感光性着色組成物の製造方法＞
本発明のカラーフィルター用赤色感光性着色組成物は、本発明の赤色顔料組成物に、カラーフィルターの赤色着色画素層を形成するために必要な材料を添加し、混合及び／または分散することにより製造することができる。添加する材料としては、分散溶剤、バインダー樹脂、顔料誘導体、樹脂型分散剤、光重合性単量体、光重合開始剤等が挙げられる。必要に応じて、色相調整用の着色剤（顔料、染料）、顔料が分散した顔料組成物、増感剤、アミン系化合物、レベリング剤、硬化剤、硬化促進剤、経時粘度を安定化させるために貯蔵安定剤、透明基板との密着向上剤等を添加することができる。
【００６９】
［分散溶剤］
分散溶剤は、着色組成物の塗布性が良好であることに加え、着色組成物各成分の溶解性、さらには安全性を考慮して選定される。例えば、乳酸エチル、３-メトキシブタノール、プロピレングリコールモノメチルエーテルアセテート、プロピレングリコールモノエチルエーテルアセテート、エチレングリコールモノメチルエーテルアセテート、エチレングリコールモノエチルエーテルアセテート等が挙げられる。これらの有機溶剤を、１種を単独で、若しくは２種以上を混合して用いることができる。また有機溶剤は、着色組成物を適正な粘度に調節し、目的とする均一な膜厚のフィルタセグメントを形成できることから、顔料の全重量１００重量部に対し、５００〜２０００重量部の量で用いることが好ましい。
【００７０】
［バインダー樹脂］
バインダー樹脂としては、従来公知の熱可塑性樹脂もしくは熱硬化性樹脂等を用いることができる。前述の樹脂型分散剤も使用することができる。単独または２種以上を混合して用いることができる。熱可塑性樹脂としては、例えば、アクリル樹脂、ブチラール樹脂、スチレンーマレイン酸共重合体、ポリウレタン系樹脂、ポリエステル樹脂等が挙げられる。熱硬化性樹脂としては、例えば、エポキシ樹脂、ロジン変性マレイン酸樹脂、メラミン樹脂等が挙げられる。バインダー樹脂の顔料吸着基及び現像時のアルカリ可溶基として働くカルボキシル基、顔料担体および溶剤に対する親和性基として働く脂肪族基および芳香族基のバランスが、顔料分散性、現像性、さらには耐久性にとって重要であり、酸価２０〜３００ｍｇＫＯＨ／ｇのバインダー樹脂を用いることが好ましい。バインダー樹脂は、顔料の全重量１００重量部に対し、２０〜５００重量部の量で用いることができる。
【００７１】
［光重合性単量体］
光重合性単量体としては、紫外線や熱などにより硬化して透明樹脂を生成するモノマーもしくはオリゴマーが含まれ、これらを単独で、または２種以上混合して用いることができる。例えば、メチル（メタ）アクリレート、エチル（メタ）アクリレート、トリメチロールプロパントリ（メタ）アクリレート、ペンタエリスリトールトリ（メタ）アクリレート、等の各種アクリル酸エステルおよびメタクリル酸エステル、（メタ）アクリル酸、スチレン、酢酸ビニル、アクリロニトリル等が挙げられる。光重合性単量体は、顔料の全重量１００重量部に対し、５〜４００重量部の量で用いることができる。
【００７２】
［光重合開始剤］
光重合開始剤としては、４−フェノキシジクロロアセトフェノン、２−メチル−１−[４−（メチルチオ）フェニル]−２−モルフォリノプロパン−１−オン等のアセトフェノン系化合物、ベンゾイン、ベンゾインメチルエーテル、ベンジルジメチルケタール等のベンゾイン系化合物、ベンゾフェノン、ベンゾイル安息香酸、４−フェニルベンゾフェノン等のベンゾフェノン系化合物、チオキサントン、２−クロルチオキサントン、２−メチルチオキサントン、または２，４−ジエチルチオキサントン等のチオキサントン系化合物、２，４，６−トリクロロ−ｓ−トリアジン、２−フェニル−４，６−ビス（トリクロロメチル）−ｓ−トリアジン、または２，４−トリクロロメチル−（４’−メトキシスチリル）−６−トリアジン等のトリアジン系化合物、１，２−オクタンジオン，１−〔４−（フェニルチオ）−，２−（Ｏ−ベンゾイルオキシム）〕、またはＯ−（アセチル）−Ｎ−（１−フェニル−２−オキソ−２−（４’−メトキシ−ナフチル）エチリデン）ヒドロキシルアミン等のオキシムエステル系化合物、ビス（２，４，６−トリメチルベンゾイル）フェニルホスフィンオキサイド、または２，４，６−トリメチルベンゾイルジフェニルホスフィンオキサイド等のホスフィン系化合物、９，１０−フェナンスレンキノン、カンファーキノン、エチルアントラキノン等のキノン系化合物、ボレート系化合物、カルバゾール系化合物、イミダゾール系化合物、あるいは、チタノセン系化合物等が用いられる。これらを単独で、または２種以上混合して用いることができる。これらの光重合開始剤は、顔料の全重量１００重量部に対し、３〜１５０重量部であることがより好ましい。
【００７３】
［着色剤（顔料、染料）］
色相調整用の着色剤（顔料、染料）としては、特に限定されるものではないが、Ｃ．Ｉ．ピグメントレッド１７７、１７８、１７９、２４２、２５４、２５５、２６４、２６９等の赤色顔料、Ｃ．Ｉ．ピグメントイエロー１３８、１３９、１５０、１８５等の黄色顔料、Ｃ．Ｉ．ピグメントオレンジ３８、６４、７１等の橙色顔料、赤色、黄色、橙色を呈する塩基性染料、酸性染料の造塩化合物等が挙げられる。これらは本発明の赤色感光性着色組成物の特性を損なわないために、予め溶剤に分散（染料の場合は溶解）した着色組成物の状態で添加することが好ましい。
【００７４】
増感剤、アミン系化合物、レベリング剤、硬化剤、硬化促進剤、経時粘度を安定化させるために貯蔵安定剤、透明基板との密着向上剤としては、当該分野で公知の材料を用いることができる。
【００７５】
カラーフィルター用赤色感光性着色組成物を混合及び／または分散するための装置としては、顔料分散等に通常用いられている分散機が使用できる。例えば、ディスパー、ホモミキサー、プラネタリーミキサー等のミキサー類、ホモジナイザー（エム・テクニック社製「クレアミックス」、ＰＲＩＭＩＸ社「フィルミックス」等）類、ペイントコンディショナー（レッドデビル社製）、ボールミル、サンドミル（シンマルエンタープライゼス社製「ダイノミル」等）、アトライター、パールミル（アイリッヒ社製「ＤＣＰミル」等）、コボールミル等のメディア型分散機、湿式ジェットミル（ジーナス社製「ジーナスＰＹ」、スギノマシン社製「スターバースト」、ナノマイザー社製「ナノマイザー」等）、エム・テクニック社製「クレアＳＳ−５」、奈良機械社製「ＭＩＣＲＯＳ」等のメディアレス分散機、その他ロールミル等が挙げられるが、これらに限定されるものではない。
【００７６】
＜カラーフィルターの製造方法＞
本発明のカラーフィルターは、印刷法またはフォトリソグラフィー法により、製造することができる。少なくとも１つの赤色フィルタセグメント、少なくとも１つの青色フィルタセグメント、および少なくとも１つの緑色フィルタセグメントを具備し、前記の赤色フィルタセグメントは、本発明のカラーフィルター用赤色感光性着色組成物を用いて形成される赤色着色画素層からなる。青色フィルタセグメント、緑色フィルタセグメントは、それぞれ通常の感光性着色組成物を用いて形成することができる。
【００７７】
印刷法によるフィルタセグメントの形成は、印刷インキとして調製した着色組成物の印刷と乾燥を繰り返すだけでパターン化ができるため、カラーフィルターの製造法としては、低コストで量産性に優れている。さらに、印刷技術の発展により高い寸法精度および平滑度を有する微細パターンの印刷を行うことができる。印刷を行うためには、印刷の版上にて、あるいはブランケット上にてインキが乾燥、固化しないような組成とすることが好ましい。また、印刷機上でのインキの流動性の制御も重要であり、分散剤や体質顔料によるインキ粘度の調整を行うこともできる。
【００７８】
フォトリソグラフィー法によりフィルタセグメントを形成する場合は、溶剤現像型あるいはアルカリ現像型感光性着色組成物（レジスト材）として調製した赤色感光性着色組成物を、透明基板上に、スプレーコートやスピンコート、スリットコート、ロールコート等の塗布方法により、乾燥膜厚が０．２〜５μｍとなるように塗布する。必要により乾燥された膜には、この膜と接触あるいは非接触状態で設けられた所定のパターンを有するマスクを通して紫外線露光を行う。その後、溶剤またはアルカリ現像液に浸漬するかもしくはスプレーなどにより現像液を噴霧して未硬化部を除去して所望のパターンを形成したのち、同様の操作を他色について繰り返してカラーフィルターを製造することができる。さらに、レジスト材の重合を促進するため、必要に応じて加熱を施すこともできる。フォトリソグラフィー法によれば、上記印刷法より精度の高いカラーフィルターが製造できる。
【００７９】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。なお、紫外線露光感度を上げるために、上記レジスト材を塗布乾燥後、水溶性あるいはアルカリ水溶性樹脂、例えばポリビニルアルコールや水溶性アクリル樹脂等を塗布乾燥し酸素による重合阻害を防止する膜を形成した後、紫外線露光を行うこともできる。
【００８０】
本発明のカラーフィルターは、上記方法の他に電着法、転写法などにより製造することができるが、本発明の赤色着色組成物はいずれの方法にも用いることができる。なお、電着法は、基板上に形成した透明導電膜を利用して、コロイド粒子の電気泳動により各色フィルタセグメントを透明導電膜の上に電着形成することでカラーフィルターを製造する方法である。また、転写法は剥離性の転写ベースシートの表面に、あらかじめフィルタセグメントを形成しておき、このフィルタセグメントを所望の基板に転写させる方法である。
【００８１】
透明基板または反射基板上にフィルタセグメントを形成する前に、あらかじめブラックマトリクスを形成しておくと、液晶表示パネルのコントラストを一層高めることができる。ブラックマトリクスとしては、クロムやクロム／酸化クロムの多層膜、窒化チタニウムなどの無機膜や、遮光剤を分散した樹脂膜が用いられるが、これらに限定されない。また、前記の透明基板または反射基板上に薄膜トランジスター（ＴＦＴ）をあらかじめ形成しておき、その後にフィルタセグメントを形成することもできる。ＴＦＴ基板上にフィルタセグメントを形成することにより、液晶表示パネルの開口率を高め、輝度を向上させることができる。
【００８２】
カラーフィルター上には、必要に応じてオーバーコート膜や柱状スペーサー、透明導電膜、液晶配向膜などが形成される。カラーフィルターは、シール剤を用いて対向基板と張り合わせ、シール部に設けられた注入口から液晶を注入したのち注入口を封止し、必要に応じて偏光膜や位相差膜を基板の外側に張り合わせることにより、液晶表示パネルが製造される。かかる液晶表示パネルは、ツイステッド・ネマティック（ＴＮ）、スーパー・ツイステッド・ネマティック（ＳＴＮ）、イン・プレーン・スイッチング（ＩＰＳ）、ヴァーティカリー・アライメント（ＶＡ）、オプティカリー・コンベンセンド・ベンド（ＯＣＢ）などのカラーフィルターを使用してカラー化を行う液晶表示モードに使用することができる。
【実施例】
【００８３】
以下、実施例に基づき本発明を詳細に説明するが、本発明はその要旨を超えない限り、以下の実施例に限定されるものではない。本実施例中、部は質量部を、％は質量％をそれぞれ表す。
【００８４】
＜ジケトピロロピロール顔料の合成＞
［ジケトピロロピロール顔料ＤＰＰ−１］
市販のジケトピロロピロール顔料「Ｉｒｇａｐｈｏｒ  Ｒｅｄ  Ｓ  ３６１０  ＣＦ」（ＢＡＳＦ社製）を用いた。
【００８５】
［ジケトピロロピロール顔料ＤＰＰ−２］
市販のジケトピロロピロール顔料「Ｃｉｎｉｌｅｘ  ＤＰＰ  Ｒｅｄ  ＳＴ」（ＣＩＮＩＣ社製）を用いた。
【００８６】
［ジケトピロロピロール顔料ＤＰＰ−３の合成］
還流管を付けたステンレス製反応容器に、窒素雰囲気下、モレキュラシーブで脱水したｔｅｒｔ−アミルアルコール２００部、及びナトリウム−ｔｅｒｔ−アミルアルコキシド１４０部を加え、攪拌しながら１００℃に加熱し、アルコラート溶液を調製した。一方で、ガラス製フラスコに、コハク酸ジイソプロピル８８部、４−クロロベンゾニトリル１００部を加え、攪拌しながら９０℃に加熱して溶解させ、これらの混合物の溶液を調製した。この混合物の加熱溶液を、１００℃に加熱した上記アルコラート溶液中に、激しく攪拌しながら、２時間かけて一定の速度でゆっくり滴下した。滴下終了後、９０℃にて２時間、加熱攪拌を継続し、ジケトピロロピロール系化合物のアルカリ金属塩を得た。さらに、ガラス製ジャケット付き反応容器に、メタノール６００部、水６００部、及び酢酸３０４部を加え、−１０℃に冷却した。この冷却した混合物を、高速攪拌ディスパーサーを用いて回転させながら、この中に、７５℃まで冷却した先に得られたジケトピロロピロール系化合物のアルカリ金属塩溶液を、少量ずつ添加した。この際、メタノール、酢酸、及び水からなる混合物の温度が常に−５℃以下の温度を保つように、冷媒を用いて冷却しながら、かつ、７５℃のジケトピロロピロール系化合物のアルカリ金属塩の添加する速度を調整しながら、およそ１２０分にわたって少量ずつ添加した。アルカリ金属塩添加後、赤色の結晶が析出し、赤色の懸濁液が生成した。この懸濁液を１０分間激しく攪拌した後、ヌッチェを用いて濾別し、次いで、１０℃に冷却したメタノール３００部、水１０００部をふりかけて洗浄した。続いて、この粗結晶の水ペーストを、減圧乾燥機を用いて８０℃にて２４時間熱処理を行い、水分１重量％未満になるまで乾燥した。その後、ハンマーミル型粉砕機で粉砕し、５ｍｍのスクリーンを通してジケトピロロピロール顔料ＤＰＰ−３を得た。
【００８７】
［ジケトピロロピロール顔料ＤＰＰ−４の合成］
４−クロロベンゾニトリル１００部を、４−クロロベンゾニトリル９０部及び４−シアノビフェニル１３部に変更した以外はＤＰＰ−３と同様に行い、ジケトピロロピロール顔料ＤＰＰ−４を得た。
【００８８】
［ジケトピロロピロール顔料ＤＰＰ−５の合成］
４−クロロベンゾニトリル１００部を、４−ブロモベンゾニトリル１５３．６部に変更した以外はＤＰＰ−３と同様に行い、ジケトピロロピロール顔料ＤＰＰ−５を得た。
【００８９】
＜顔料誘導体の製造＞
［顔料誘導体Ａ］
表１に、使用した顔料誘導体Ａを示す。
【００９０】
【表１】
0006668901.tif 000013
【００９１】
［顔料誘導体Ｂ］
表２に、使用した顔料誘導体Ｂを示す。
【００９２】
【表２】
0006668901.tif 000014
【００９３】
＜樹脂型分散剤の合成＞
［樹脂型分散剤ＲＤ−１］
市販の塩基性樹脂型分散剤「アジスパーＰＢ−８２１」（味の素ファインテクノ社製）を用いた。
【００９４】
［樹脂型分散剤ＲＤ−２］
市販の塩基性樹脂型分散剤「ＳＯＬＳＰＥＲＳＥ−２４０００ＧＲ」（日本ルーブリゾール社製）を用いた。
【００９５】
［樹脂型分散剤ＲＤ−３］
市販の塩基性樹脂型分散剤「Ｄｉｓｐｅｒｂｙｋ−２０５０」（ビックケミー・ジャパン社製）を用いた。
【００９６】
［樹脂型分散剤ＲＤ−４］
市販の酸性樹脂型分散剤「Ｊｏｎｃｒｙｌ６１１」（ＢＡＳＦ社製）を用いた。
【００９７】
［樹脂型分散剤ＲＤ−５］
市販の酸性樹脂型分散剤「ＳＯＬＳＰＥＲＳＥ−２１０００」（日本ルーブリゾール社製）を用いた。
【００９８】
［樹脂型分散剤ＲＤ−６］
市販の酸性樹脂型分散剤「Ｄｉｓｐｅｒｂｙｋ−１１１」（ビックケミー・ジャパン社製）を用いた。
【００９９】
［樹脂型分散剤ＲＤ−７］
市販の中性樹脂型分散剤「ポリビニルピロリドンＫ−９０」（日本触媒社製）を用いた。
【０１００】
［樹脂型分散剤ＲＤ−８の合成］
ガス導入管、コンデンサー、攪拌翼、及び温度計を備え付けた反応槽に、３‐メルカプト‐１，２‐プロパンジオール４．０部、メトキシプロピルアセテート２４．４部、無水ピロメリット酸６．４６部、触媒としてモノブチルスズ（IV）オキシド０．００５部を追加し、窒素ガスで置換した後、１３０℃で２時間、１００℃で２時間反応させた。９０％以上の酸無水物がハーフエステル化していることを滴定で確認し、室温まで冷却した。メチルメタクリレート７０部、ターシャルブチルアクリレート２．８部、シクロヘキシルアクリレート２．８部、メトキシエチルアクリレート２．８部、ｎ−ブチルメタクリレート２．８部、ｔ−ブチルメタクリレート２．８部、ベンジルメタクリレート２．８部、２−ヒドロキシエチルメタクリレート７．４部、メトキシプロピルアセテート４４部をさらに反応槽に仕込み、窒素ガスで置換した。反応容器内を８０℃に加熱して、２，２’−アゾビスイソブチロニトリル０．３部をメトキシプロピルアセテート２４部に溶解したものを２０回に分けて３０分ごとに加え、８０℃のまま１０時間反応し、固形分測定により９５％が反応したことを確認した。次に、無水コハク酸５．８部、触媒として１，８−ジアザビシクロ−［５．４．０］−７−ウンデセン０．２部を追加し、１２０℃で２時間、８０℃で５時間反応させた。９０％以上の酸無水物がハーフエステル化していることを滴定で確認し、固形分当たりの酸価３１ｍｇＫＯＨ／ｇ、重量平均分子量（Ｍｗ）８，１００である、芳香族カルボキシル基を有する樹脂型分散剤ＲＤ−８を得た。
【０１０１】
［樹脂型分散剤ＲＤ−９の合成］
ガス導入管、温度計、コンデンサーおよび攪拌機を備えた反応槽に、メチルメタクリレート４５．０部、エチルアクリレート３０．０部、ターシャルブチルアクリレート２０部、メタクリル酸５．０部を仕込み、窒素ガスで置換した。反応容器内を８０℃に加熱して、３−メルカプト−１，２−プロパンジオール１２部に、２，２’−アゾビスイソブチロニトリル０．１部を溶解した溶液を添加して、１０時間反応させ、固形分測定により９５％が反応したことを確認した。次に、ピロメリット酸二無水物１９部、メトキシプロピルアセテート２３１部、触媒として１，８−ジアザビシクロ−［５．４．０］−７−ウンデセン０．４０部を追加し、１２０℃で７時間反応させた。酸価の測定で９８％以上の酸無水物がハーフエステル化していることを滴定で確認し、固形分当たりの酸価７４ｍｇＫＯＨ／ｇ、重量平均分子量（Ｍｗ）１０，１００である、芳香族カルボキシル基を有する樹脂型分散剤ＲＤ−９を得た。
【０１０２】
［樹脂型分散剤ＲＤ−１０の合成］
ガス導入管、温度計、コンデンサー、攪拌機を備えた反応容器に、メタクリル酸１０部、メトキシエチルアクリレート５部、メチルメタクリレート６５部、ターシャルブチルアクリレート２０部を仕込み、窒素ガスで置換した。反応容器内を８０℃に加熱して、３−メルカプト−１，２−プロパンジオール５．７部に、２，２’−アゾビスイソブチロニトリル０．１部をメトキシプロピルアセテート４５．３部に溶解した溶液を添加して、１０時間反応した。固形分測定により９５％が反応したことを確認した。次に、ピロメリット酸二無水物を９部、メトキシプロピルアセテート２７部、触媒として１，８−ジアザビシクロ−［５．４．０］−７−ウンデセン０．２部を追加し、１２０℃で７時間反応させた。酸価の測定で９８％以上の酸無水物がハーフエステル化していることを滴定で確認し、固形分当たりの酸価１０４ｍｇＫＯＨ／ｇ、重量平均分子量（Ｍｗ）９，７００である、芳香族カルボキシル基を有する樹脂型分散剤ＲＤ−１０を得た。
【０１０３】
＜バインダー樹脂の合成＞
［アクリル樹脂溶液の製造］
反応容器にシクロヘキサノン８００部を入れ、容器に窒素ガスを注入しながら１００℃に加熱して、同温度で、スチレン８０部、メタクリル酸４０部、メチルメタクリレート８５部、ｎ−ブチルメタクリレート９５部、及びアゾビスイソブチロニトリル１０部の混合物を１時間かけて滴下して重合反応を行った。滴下後、更に、１００℃で３時間反応させた後、アゾビスイソブチロニトリル２部をシクロヘキサノン５０部で溶解させたものを添加し、更に１００℃で１時間反応を続けて、重量平均分子量が約３０，０００、酸価が８７ｍｇＫＯＨ／ｇのアクリル樹脂のシクロヘキサノン溶液を得た。室温まで冷却した後、樹脂溶液約２ｇをサンプリングして１８０℃、２０分加熱乾燥して不揮発分を測定し、先に合成した樹脂溶液に、不揮発分が２０％になるようにエチレングリコールモノメチルエーテルアセテートを添加してアクリル樹脂溶液を調製した。
【０１０４】
＜赤色顔料組成物の製造＞
［実施例１］
（顔料組成物ＲＰ−１の製造）
ジケトピロロピロール顔料ＤＰＰ−１を１００部、顔料誘導体Ａ１−１を１０部、顔料誘導体Ｂ２−１を１０部、樹脂型分散剤ＲＤ−１の５０％ジエチレングリコール（以下、ＤＥＧと略す）懸濁液１２０部、塩化ナトリウム１２００部、ＤＥＧ１２０部をステンレス製１ガロンニーダー（井上製作所社製）に仕込み、７０℃で８時間混練し、混合物を得た。得られた混合物をそれぞれ水１０，０００部に投入し、４０±５℃に加熱しながらハイスピードミキサーで１時間攪拌してスラリー状とし、濾過後、４０±５℃の水１０，０００部で洗浄し、塩化ナトリウムおよびＤＥＧを除き、９０℃で乾燥して顔料組成物ＲＰ−１を得た。
【０１０５】
［実施例２〜３０］
（顔料組成物ＲＰ−２〜３０の製造）
表３に示す組成に変更した以外はＲＰ−１と同様に行い、顔料組成物ＲＰ−２〜３０を得た。
なお、有効成分１００％の樹脂型分散剤（ＲＤ−１、ＲＤ−２、ＲＤ−４〜ＲＤ−７）を用いる場合は、樹脂型分散剤と水溶性有機溶剤とを同量ずつ混合し５０％の水溶性有機溶剤懸濁液を調整して用いた。メトキシプロピルアセテート溶液の樹脂型分散剤ＲＤ−３、および合成した樹脂型分散剤（ＲＤ−３〜ＲＤ−５）溶液を用いる場合は、樹脂型分散剤の有効成分と水溶性有機溶剤とを同量になるように混合し、減圧下でメトキシプロピルアセテートもしくはシクロヘキサノンを除去して５０％の水溶性有機溶剤懸濁液を調整して用いた。
【０１０６】
［実施例３１］
（顔料組成物ＲＰ−３１の製造）
ジケトピロロピロール顔料ＤＰＰ−３を１００部、顔料誘導体Ａ１−４を１０部、塩化ナトリウム１２００部、２−エチル−１，３−ヘキサンジオール（以下、ＥＨＤと略す）１２０部をステンレス製１ガロンニーダー（井上製作所社製）に仕込み、７０℃で４時間混練した後、顔料誘導体Ｂ２−２を１０部、樹脂型分散剤ＲＤ−８の５０％ＥＨＤ溶液１２０部を仕込むことでＲＰ−２８と同様の組成とし、７０℃で４時間混練し、混合物を得た。得られた混合物をそれぞれ水１０，０００部に投入し、４０±５℃に加熱しながらハイスピードミキサーで１時間攪拌してスラリー状とし、濾過後、４０±５℃の水１０，０００部で洗浄し、塩化ナトリウムおよびＥＨＤを除き、９０℃で乾燥して顔料組成物ＲＰ−３１を得た。
【０１０７】
［比較例１、比較例２］
（顔料組成物ＲＰ−３２、３３の製造）
市販のジケトピロロピロール顔料ＤＰＰ−１、ＤＰＰ−２をそのまま顔料組成物ＲＰ−３２、３３とした。
【０１０８】
［比較例３］
（顔料組成物ＲＰ−３４の製造）
ジケトピロロピロール顔料ＤＰＰ−１を１２０部、塩化ナトリウム１２００部、ＤＥＧ１８０部をステンレス製１ガロンニーダー（井上製作所社製）に仕込み、７０℃で８時間混練し、混合物を得た。得られた混合物をそれぞれ水１０，０００部に投入し、４０±５℃に加熱しながらハイスピードミキサーで１時間攪拌してスラリー状とし、濾過後、４０±５℃の水１０，０００部で洗浄し、塩化ナトリウムおよびＤＥＧを除き、９０℃で乾燥して顔料組成物ＲＰ−３４を得た。
【０１０９】
［比較例４］
（顔料組成物ＲＰ−３５の製造）
ジケトピロロピロール顔料ＤＰＰ−１を１００部、顔料誘導体Ａ１−４を２０部、塩化ナトリウム１２００部、ＤＥＧ１８０部をステンレス製１ガロンニーダー（井上製作所社製）に仕込み、７０℃で８時間混練し、混合物を得た。得られた混合物をそれぞれ水１０，０００部に投入し、４０±５℃に加熱しながらハイスピードミキサーで１時間攪拌してスラリー状とし、濾過後、４０±５℃の水１０，０００部で洗浄し、塩化ナトリウムおよびＤＥＧを除き、９０℃で乾燥して顔料組成物ＲＰ−３５を得た。
【０１１０】
［比較例５］
（顔料組成物ＲＰ−３６の製造）
顔料誘導体Ａ１−４を顔料誘導体Ｂ２−２に変更した以外はＲＰ−３５と同様に行い、顔料組成物ＲＰ−３６を得た。
【０１１１】
［比較例６］
（顔料組成物ＲＰ−３７の製造）
ジケトピロロピロール顔料ＤＰＰ−１を１００部、顔料誘導体Ａ１−４を１０部、顔料誘導体Ｂ２−２を１０部、塩化ナトリウム１２００部、ＤＥＧ１８０部をステンレス製１ガロンニーダー（井上製作所社製）に仕込み、７０℃で８時間混練し、混合物を得た。得られた混合物をそれぞれ水１０，０００部に投入し、４０±５℃に加熱しながらハイスピードミキサーで１時間攪拌してスラリー状とし、濾過後、４０±５℃の水１０，０００部で洗浄し、塩化ナトリウムおよびＤＥＧを除き、９０℃で乾燥して顔料組成物ＲＰ−３７を得た。
【０１１２】
［比較例７］
（顔料組成物ＲＰ−３８の製造）
ジケトピロロピロール顔料ＤＰＰ−１を１２０部、樹脂型分散剤ＲＤ−８の５０％ＥＨＤ溶液１２０部、塩化ナトリウム１２００部、ＥＨＤ１２０部をステンレス製１ガロンニーダー（井上製作所社製）に仕込み、７０℃で８時間混練し、混合物を得た。得られた混合物をそれぞれ水１０，０００部に投入し、４０±５℃に加熱しながらハイスピードミキサーで１時間攪拌してスラリー状とし、濾過後、４０±５℃の水１０，０００部で洗浄し、塩化ナトリウムおよびＥＨＤを除き、９０℃で乾燥して顔料組成物ＲＰ−３８を得た。
【０１１３】
［比較例８］
（顔料組成物ＲＰ−３９の製造）
ジケトピロロピロール顔料ＤＰＰ−１を１００部、顔料誘導体Ａ１−４を２０部、樹脂型分散剤ＲＤ−８の５０％ＥＨＤ溶液１２０部、塩化ナトリウム１２００部、ＥＨＤ１２０部をステンレス製１ガロンニーダー（井上製作所社製）に仕込み、７０℃で６時間混練し、混合物を得た。得られた混合物をそれぞれ水１０，０００部に投入し、４０±５℃に加熱しながらハイスピードミキサーで１時間攪拌してスラリー状とし、濾過後、４０±５℃の水１０，０００部で洗浄し、塩化ナトリウムおよびＥＨＤを除き、９０℃で乾燥して顔料組成物ＲＰ−３９を得た。
【０１１４】
［比較例９］
（顔料組成物ＲＰ−４０の製造）
顔料誘導体Ａ１−４を顔料誘導体Ｂ２−２に変更した以外はＲＰ−３９と同様に行い、顔料組成物ＲＰ−４０を得た。
【０１１５】
【表３】
0006668901.tif 000015
【０１１６】
表３中の略称について下記に示す。
・ＤＥＧ：ジエチレングリコール
・ＥＨＤ：２−エチル−１，３−ヘキサンジオール
・ＴＡ：トリアセチン
【０１１７】
＜カラーフィルター用赤色感光性着色組成物の調製＞
［実施例３２］
（感光性着色組成物ＲＲ−１の調整）
顔料組成物ＲＰ−１を１８部と、メトキシプロピルアセテート８２部とを、直径０．５ｍｍのジルコニアビーズ１００部と共にペイントコンディショナーで３時間分散して、顔料分散ペーストを得た。得られた顔料分散ペーストを、以下に示すように配合し、均一に攪拌混合した後、１μｍのフィルターで濾過して感光性着色組成物ＲＲ−１を調製した。
顔料分散ペースト                                        ：３６．４部
アクリル樹脂溶液                                        ：１５．６部
トリメチロールプロパントリアクリレート                  ：  ５．４部
（新中村化学社製「ＮＫエステルＡＴＭＰＴ」）
光重合開始剤                                            ：  ０．３部
（ＢＡＳＦ社製）「Ｉｒｇａｃｕｒｅ−９０７」
増感剤（保土谷化学社製ＥＡＢ−Ｆ）                      ：  ０．２部
シクロヘキサノン                                        ：５２．１部
【０１１８】
［実施例３３〜６２］
（感光性着色組成物ＲＲ−２〜３１の調整）
顔料組成物ＲＰ−１を、表４に示す顔料組成物に変更した以外は、ＲＲ−１と同様にして、感光性着色組成物ＲＲ−２〜３１を調整した。
［比較例１０］
（感光性着色組成物ＲＲ−３２の調整）
樹脂型分散剤ＲＤ−８を６部と、メトキシプロピルアセテート８２部とを混合、溶解した後、顔料組成物ＲＰ−３２を１２部と、直径０．５ｍｍのジルコニアビーズ１００部を加え、ペイントコンディショナーで３時間分散した。
得られた顔料分散ペーストを、以下に示すように配合し、均一に攪拌混合した後、１μｍのフィルターで濾過して感光性着色組成物ＲＲ−３２を調製した。
顔料分散ペースト                                      ：３６．４部
アクリル樹脂溶液                                      ：１５．６部
トリメチロールプロパントリアクリレート                ：  ５．４部
（新中村化学社製「ＮＫエステルＡＴＭＰＴ」）
光重合開始剤                                          ：  ０．３部
（ＢＡＳＦ社製）「Ｉｒｇａｃｕｒｅ−９０７」
増感剤（保土谷化学社製ＥＡＢ−Ｆ）                    ：  ０．２部
シクロヘキサノン                                      ：５２．１部
【０１１９】
［比較例１１〜１５］
（感光性着色組成物３３〜３７の調整）
顔料組成物ＲＰ−３２を、表４に示す顔料組成物に変更した以外は、ＲＲ−３２と同様にして、ＲＲ−３３〜３７を調整した。
【０１２０】
［比較例１６〜１８］
（感光性着色組成物３８〜４０の調整）
顔料組成物ＲＰ−１を、表４に示す顔料組成物に変更した以外は、ＲＲ−１と同様にして、ＲＲ−３８〜４０を調整した。
【０１２１】
＜カラーフィルター用赤色感光性着色組成物の評価＞
得られた感光性着色組成物を、スピンコ一ターを用いて、１００ｍｍ×１００ｍｍ、１．１ｍｍ厚のガラス基板に、着色膜の色度（ｘ）が０．６４となるような回転数で塗布し、５０ｍJ／ｃｍ２の露光量で紫外線により露光した後、２３℃の０．２％の炭酸ナトリウム水溶液にて３０秒間スプレー現像し、オーブンにて２３０℃で焼成して評価用塗布基板を得た。
得られた評価用塗布基板を用いて、下記方法にて明度（Ｙ）、コントラスト比（ＣＲ）、厚み方向位相差値（Ｒｔｈ）の評価を行った。結果を表４に示す。
【０１２２】
（明度の測定）
評価用塗布基板のＣ光源での色度（Ｙ，ｘ，ｙ）を顕微分光光度計（オリンパス光学社製「ＯＳＰ−ＳＰ１００」）を用いて測定し、明度Ｙの値から下記基準にて評価した。
○：Ｙが２１．０以上
△：Ｙが２０．０以上２１．０未満
×：Ｙが２０．０未満
【０１２３】
（コントラスト比の測定）
評価用塗布基板の両側に偏光板を重ね、偏光板が平行時の輝度（Ｌｐ）と直交時の輝度（Ｌｃ）との比、Ｌｐ／Ｌｃをコントラスト比（ＣＲ）として算出し、下記基準にて評価を行った。なお、輝度は、色彩輝度計（トプコン社製「ＢＭ−５Ａ」）を用い、２°視野の条件で測定し、偏光板は、日東電工社製「ＮＰＦ−ＳＥＧ１２２４ＤＵ」を用いた。
○：ＣＲが４５００以上
△：ＣＲが３０００以上４５００未満
×：ＣＲが３０００未満
【０１２４】
（厚み方向位相差値Ｒｔｈの測定）
厚み方向位相差値は、透過型分光エリプソメータ（日本分光社製「Ｍ−２２０」）を用い、評価用塗布基板の法線方向から４５°傾けた方位より、６２０ｎｍの波長の光を照射して測定し、エリプソパラメータであるδを得た。△＝δ／３６０×λより位相差値△（λ）を算出し、この値を用いて、３次元屈折率を算出し、下記式（１）より厚み方向位相差値Ｒｔｈを算出し、下記基準にて評価を行った。
Ｒｔｈ＝｛（Ｎｘ＋Ｎｙ）／２−Ｎｚ｝×ｄ   式（１）
式（１）中、Ｎｘは着色画素層の平面内のｘ方向の屈折率を、Ｎｙは着色画素層の平面内のｙ方向の屈折率を、Ｎｚは着色画素層の厚み方向の屈折率を、ｄは着色画素層の厚み（ｎｍ）をそれぞれ表す。
○：Ｒｔｈが３.０以上
△：Ｒｔｈが−３.０以上３.０未満
×：Ｒｔｈが−３.０未満
【０１２５】
【表４】
0006668901.tif 000016
【０１２６】
表４より、本発明の顔料組成物を用いることで高明度・高コントラスト比のカラーフィルター用赤色感光性着色組成物が得られている。また、明度・コントラスト比を損なうことなくＲｔｈをプラス化することができている。本発明の顔料組成物の構成要素を一部除外した、比較例の顔料組成物を用いた場合、明度、コントラスト比、厚み方向位相差値のいずれかが、実施例よりも劣る結果となった。
【０１２７】
＜緑色感光性着色組成物および青色感光性着色組成物の調製＞
樹脂型分散剤ＲＤ−３を６部と、プロピレングリコールモノメチルエーテルアセテート８２部とを混合、溶解した後、Ｃ．Ｉ．ピグメントグリーン５８（ＤＩＣ社製「Ａ１１０」）１２部と、直径０．５ｍｍのジルコニアビーズ１００部を加え、ペイントコンディショナーで３時間分散して、顔料分散ペースト（ＰＧ５８−１）を得た。。
同様に、Ｃ．Ｉ．ピグメントイエロー１５０（ランクセス社製「Ｅ４ＧＮ」）、Ｃ．Ｉ．ピグメントブルー１５：６（トーヨーカラー（株）製「ＬＩＯＮＯＬ  ＢＬＵＥ  ＥＳ」）、およびＣ．Ｉ．ピグメントバイオレット２３（トーヨーカラー（株）製「ＬＩＯＮＯＧＥＮ  ＶＩＯＬＥＴ  ＲＬ」）もそれぞれ分散し、顔料分散ペースト（ＰＹ１５０−１）、（ＰＢ１５：６−１）および（ＰＶ２３−１）を得た。
【０１２８】
＜緑色感光性着色組成物ＧＲ−１＞
得られた顔料分散ペーストを、以下に示すように配合し、均一に攪拌混合した後、１μｍのフィルターで濾過して緑色感光性着色組成物ＧＲ−１を調製した。
顔料分散ペースト（ＰＧ５８−１）                      ：２２．９部
顔料分散ペースト（ＰＹ１５０−１）                    ：１３．５部
アクリル樹脂溶液                                      ：１５．６部
トリメチロールプロパントリアクリレート                ：  ５．４部
（新中村化学社製「ＮＫエステルＡＴＭＰＴ」）
光重合開始剤                                          ：  ０．３部
（ＢＡＳＦ社製「Ｉｒｇａｃｕｒｅ−９０７」）
増感剤（保土谷化学社製ＥＡＢ−Ｆ）                    ：  ０．２部
シクロヘキサノン                                      ：５２．１部
【０１２９】
＜青色感光性着色組成物ＢＲ−１＞
得られた顔料分散ペーストを、以下に示すように配合し、均一に攪拌混合した後、１μｍのフィルターで濾過して緑色感光性着色組成物ＢＲ−１を調製した。
顔料分散ペースト（ＰＢ１５：６−１）                  ：３３．５部
顔料分散ペースト（ＰＶ２３−１）                      ：  ２．９部
アクリル樹脂溶液                                      ：１５．６部
トリメチロールプロパントリアクリレート                ：  ５．４部
（新中村化学社製「ＮＫエステルＡＴＭＰＴ」）
光重合開始剤                                          ：  ０．３部
（ＢＡＳＦ社製「Ｉｒｇａｃｕｒｅ−９０７」）
増感剤（保土谷化学社製ＥＡＢ−Ｆ）                    ：  ０．２部
シクロヘキサノン                                      ：５２．１部
【０１３０】
＜カラーフィルターの作製＞
［実施例６３］
実施例３５の赤色感光性着色組成物ＲＲ−４をスピンコート法により、予めブラックマトリックスが形成されているガラス基板に塗工した後、クリーンオーブン中で、７０℃で２０分間プリベークした。次いで、この基板を室温に冷却した後、超高圧水銀ランプを用い、フォトマスクを介して紫外線を露光した。その後、この基板を２３℃の０．２％の炭酸ナトリウム水溶液にて３０秒間スプレー現像した後、イオン交換水で洗浄し、風乾した。さらに、クリーンオーブン中で、２３０℃で３０分間ポストベークを行い、基板上にストライプ状の着色画素層を形成した。次に、緑色感光性着色組成物ＧＲ−１を使用し、赤色着色画素層と同様にして緑色着色画素層を形成し、さらに、青色感光性着色ＢＲ−１を使用して青色着色画素層を形成し、カラーフィルターＣＦ−１を得た。
【０１３１】
［比較例１９］
赤色感光性着色組成物ＲＲ−４を、比較例１３の赤色感光性着色組成物ＲＲ−３５に変更した以外はＣＦ−１と同様に行い、カラーフィルターＣＦ−２を得た。
【０１３２】
＜カラーフィルターの評価＞
得られたカラーフィルターを用い、コントラスト比と斜め視認性の評価を行った。コントラスト比は、赤色感光性着色組成物の評価と同様にして行った。結果を表５に示す。
【０１３３】
（斜め視認性の評価）
得られたカラーフィルター上に、透明ＩＴＯ電極層を形成し、その上にポリイミド配向層を形成した。このガラス基板の他方の表面に偏光板を形成した。他方、別の（第２の）ガラス基板の一方の表面にＴＦＴアレイおよび画素電極を形成し、他方の表面に偏光板を形成した。こうして準備された２つのガラス基板を電極層同士が対面するよう対向させ、スペーサビーズを用いて両基板の間隔を一定に保ちながら位置合わせし、液晶組成物注入用開口部を残すように周囲を封止剤で封止した。開口部から液晶組成物を注入し、開口部を封止した。前記偏光板には広視野角表示が可能なように最適化された光学補償層を設けた。このようにして作製した液晶表示装置をバックライトユニットと組み合わせて液晶パネルを得た。
【０１３４】
作製した液晶表示装置を黒表示させ、液晶パネルの法線方向から４５°傾けた方位（斜め）より漏れてくる光（直交透過光；漏れ光）の量を目視観察し、下記基準にて評価した。
○：光漏れなく黒く見えた場合
×：漏れ光による色づきが見られた場合
【０１３５】
【表５】
0006668901.tif 000017
【０１３６】
本発明の赤色着色画素層を用いたＣＦ−１は、赤色着色画素層の厚み方向位相差値が適切にプラス化されているため、Ｒｔｈ（Ｒ）＞Ｒｔｈ（Ｇ）＞Ｒｔｈ（Ｂ）の関係が成立し、各色での波長連続性を有することから、赤色着色画素、緑色着色画素および青色着色画素の厚み方向の位相差のバランスのよい、斜め方向の視認性が良好な液晶表示装置を得ることができた。また、液晶表示装置における明度・コントラスト比も良好であった。一方、ＣＦ−２では、Ｒｔｈ（Ｒ）＜Ｒｔｈ（Ｇ）＞Ｒｔｈ（Ｂ）の関係となり、位相差のバランスが不良であるため、斜め方向の黒表示において色ずれが生じ、視認性が不良となった。